(57)【要約】【課題】  従来よりも挿入損失を抑制し、かつ低駆動電圧で動作可能な光制御素子を提供すること。【解決手段】  電気光学効果を有する結晶基板１と、該基板に形成された光導波路２と、該光導波路を通過する光を変調するための変調電極とを有する光制御素子において、該変調電極を構成する信号電極３と接地電極４のうち、少なくとも一方にはＴｉとＩｎの複合酸化物からなる赤外透明導電膜１２が用いられることを特徴とする。  好ましくは、該信号電極３と該接地電極４の少なくとも一方が、該赤外透明導電膜と金属膜とからなる２層以上の構造を有していることを特徴とする。【選択図】図１
2007272122.tif 000002
【特許請求の範囲】
【請求項１】
電気光学効果を有する結晶基板と、該基板に形成された光導波路と、該光導波路を通過する光を変調するための変調電極とを有する光制御素子において、
該変調電極を構成する信号電極と接地電極のうち、少なくとも一方にはＴｉとＩｎの複合酸化物からなる赤外透明導電膜が用いられることを特徴とする光制御素子。
【請求項２】
請求項１に記載の光制御素子において、該信号電極と該接地電極の少なくとも一方が、該赤外透明導電膜と金属膜とからなる２層以上の構造を有していることを特徴とする光制御素子。
【請求項３】
請求項２に記載の光制御素子において、該信号電極及び該接地電極が共に、赤外透明導電膜と金属膜とから構成され、該信号電極の金属膜と該接地電極の金属膜との最小間隔が１５μｍ以下であることを特徴とする光制御素子。
【請求項４】
請求項１乃至３のいずれかに記載の光制御素子において、該光導波路がリッジ型光導波路からなることを特徴とする光制御素子。
【請求項５】
請求項１乃至４のいずれかに記載の光制御素子において、該結晶基板の厚みが１０μｍ以下であることを特徴とする光制御素子。
【請求項６】
請求項５に記載の光制御素子において、該信号電極が形成された結晶基板の面と異なる面に、赤外透明導電膜を有する接地電極が形成されていることを特徴とする光制御素子。
【請求項７】
請求項１乃至６のいずれかに記載の光制御素子において、該光導波路が分岐又は合波する２つの分岐導波路を有し、分岐導波路に変調電極が電界を印加させる領域における該結晶基板の自発分極の向きが、各分岐導波路毎に異なることを特徴とする光制御素子。
【請求項８】
請求項１乃至７のいずれかに記載の光制御素子において、該赤外透明導電膜と該結晶基板との間に、１μｍ以下の厚みを有するバッファ層が形成されていることを特徴とする光制御素子。
【請求項９】
請求項１乃至８のいずれかに記載の光制御素子において、該赤外透明導電膜は、Ｉｎ酸化物を母体とし、Ｔｉ酸化物が０．３から１．５ｗｔ％の範囲で含有されていることを特徴とする光制御素子。
【請求項１０】
請求項１乃至９のいずれかに記載の光制御素子において、該赤外透明導電性膜は、スパッタリング法により形成された後、抵抗値と透過率を調整するための熱処理工程を経ることを特徴とする光制御素子。
【請求項１１】
請求項１乃至１０のいずれかに記載の光制御素子において、該光制御素子は光通信波長帯よりも波長の長い領域にて使用されることを特徴とする光制御素子。
【発明の詳細な説明】
【技術分野】
【０００１】
本発明は、光制御素子に関し、特に、電気光学効果を有する結晶性基板に光導波路と変調電極とを形成した光制御素子に関する。
【背景技術】
【０００２】
従来、光通信分野や光測定分野において、電気光学効果を有する基板上に光導波路や変調電極を形成した導波路型光変調器などの光制御素子が多用されている。
ＬｉＮｂＯ３などの電気光学効果を有する基板を用いた光導波路型光スイッチや光変調器は、光路をスイッチするあるいは変調するための制御信号（変調信号）が印加される電極には、金属が用いられるのが一般的である。
【０００３】
光制御素子の電極に金属膜を用い、しかも該光制御素子をＴＭモードで動作させる場合には、金属膜による光の吸収を防ぐために、光導波路と金属膜との間に、ＬｉＮｂＯ３基板よりも屈折率が低く、光の吸収の少ないバッファ層を施す必要がある。このバッファ層は通常ＳｉＯ２、Ｓｉ３Ｎ４、ＳｉＯＮなどが用いられる。
また、光変調周波数の広帯域化や低駆動電圧化などを実現するために、光導波路をドライエッチングを用いてリッジ型構造とするなど、これまでに様々な方法が提案されている。
【０００４】
以下の特許文献１又は２においては、制御信号が印加される電極として、基板よりも屈折率が低い導電膜を直接に基板上に形成し、かつ、光導波路上の導電膜領域を除く領域には金属膜を設けた光デバイスが提案されている。特に、これらの文献では、基板よりも屈折率が低い導電膜として、ＩＴＯ（Ｉｎ２Ｏ３−ＳｎＯ２）や有機導電性材料が例示され、金属膜と組み合わせて、高速動作を可能とする光制御素子が開示されている。
【特許文献１】平１−１２８０３６号公報
【特許文献２】平１−１２８０３８号公報
【０００５】
しかしながら、上述した特許文献１又は２においては、実デバイスとしての使用を考えた際に大きな問題点が存在する。すなわち、通信波長帯で使用される光制御素子にＩＴＯ材料を導電性材料として用いると挿入損失が大きく、実デバイスとして使用できない挿入損失レベルとなる。この原因は、ＩＴＯは可視領域においては透過特性に優れる（透過率が８０％以上）ものの、１２００ｎｍ以上の波長域では、透過率はほぼゼロとなることによるものであることが明らかとなった。
また、有機導電性材料の場合には、光制御素子の製造過程で熱処理を行うため、熱処理温度など製造上の制限が厳しく、しかも、実デバイスとしての長期信頼性にも不安がある。
【０００６】
さらに、以下の特許文献３には、赤外透過率の高い酸化インジウム系の酸化物透明電極としてチタンやタングステンを含有する材料が開示されている。特許文献３においては、酸化物透明電極の用途として、赤外域における太陽電池への適用や光検出素子への適用が例示されているが、光制御素子の電極のように、光の屈折率を制御する機能を持つ、パターン制御された電極として用いる方法については、何ら開示されておらず、後述する新規の構造を有する光制御素子に使用する示唆もない。
【特許文献３】特開２００４−２０７２２１号公報
【０００７】
他方、以下の特許文献４又は５においては、３０μｍ以下の厚みを有する極めて薄い基板（以下、「第１基板」という。）に、光導波路並びに変調電極を組み込み、第１基板より誘電率の低い他の基板を接合し、マイクロ波に対する実効屈折率を下げ、マイクロ波と光波との速度整合を図ることが行われている。
【特許文献４】特開昭６４−１８１２１号公報
【特許文献５】特開２００３−２１５５１９号公報
【０００８】
特許文献４又は５においては、薄板化された第１基板を用いることで、光制御素子の設計自由度が飛躍的に高まり、例えばバッファ層を用いずとも、低駆動電圧の光変調器などが作製可能となることが開示されている。しかしながら、バッファ層を用いない構造においても、変調電極となる金属電極を、導波路近傍の所定範囲以内に配置すると、光波の吸収が生じ挿入損失が増大する問題が知られている。
【発明の開示】
【発明が解決しようとする課題】
【０００９】
本発明が解決しようとする課題は、上述したような問題を解決し、従来よりも挿入損失を抑制し、かつ低駆動電圧で動作可能な光制御素子を提供することである。
【課題を解決するための手段】
【００１０】
上記課題を解決するため、請求項１に係る発明では、電気光学効果を有する結晶基板と、該基板に形成された光導波路と、該光導波路を通過する光を変調するための変調電極とを有する光制御素子において、該変調電極を構成する信号電極と接地電極のうち、少なくとも一方にはＴｉとＩｎの複合酸化物からなる赤外透明導電膜が用いられることを特徴とする。
なお、本発明における「赤外透明導電膜」とは、波長領域が１２００ｎｍ以上の領域において、透過率が８０％以上、好ましくは９５％以上であり、かつ、体積抵抗値が５×１０１Ωｃｍよりも小さいものを意味する。
【００１１】
請求項２に係る発明では、請求項１に記載の光制御素子において、該信号電極と該接地電極の少なくとも一方が、該赤外透明導電膜と金属膜とからなる２層以上の構造を有していることを特徴とする。
【００１２】
請求項３に係る発明では、請求項２に記載の光制御素子において、該信号電極及び該接地電極が共に、赤外透明導電膜と金属膜とから構成され、該信号電極の金属膜と該接地電極の金属膜との最小間隔が１５μｍ以下であることを特徴とする。
【００１３】
請求項４に係る発明では、請求項１乃至３のいずれかに記載の光制御素子において、該光導波路がリッジ型光導波路からなることを特徴とする。
【００１４】
請求項５に係る発明では、請求項１乃至４のいずれかに記載の光制御素子において、該結晶基板の厚みが１０μｍ以下であることを特徴とする。
【００１５】
請求項６に係る発明では、請求項５に記載の光制御素子において、該信号電極が形成された結晶基板の面と異なる面に、赤外透明導電膜を有する接地電極が形成されていることを特徴とする。
【００１６】
請求項７に係る発明では、請求項１乃至６のいずれかに記載の光制御素子において、該光導波路が分岐又は合波する２つの分岐導波路を有し、分岐導波路に変調電極が電界を印加させる領域における該結晶基板の自発分極の向きが、各分岐導波路毎に異なることを特徴とする。
【００１７】
請求項８に係る発明では、請求項１乃至７のいずれかに記載の光制御素子において、該赤外透明導電膜と該結晶基板との間に、１μｍ以下の厚みを有するバッファ層が形成されていることを特徴とする。
【００１８】
請求項９に係る発明では、請求項１乃至８のいずれかに記載の光制御素子において、該赤外透明導電膜は、Ｉｎ酸化物を母体とし、Ｔｉ酸化物が０．３から１．５ｗｔ％の範囲で含有されていることを特徴とする。
【００１９】
請求項１０に係る発明では、請求項１乃至９のいずれかに記載の光制御素子において、該赤外透明導電性膜は、スパッタリング法により形成された後、抵抗値と透過率を調整するための熱処理工程を経ることを特徴とする。
【００２０】
請求項１１に係る発明では、請求項１乃至１０のいずれかに記載の光制御素子において、該光制御素子は光通信波長帯よりも波長の長い領域にて使用されることを特徴とする。
【発明の効果】
【００２１】
請求項１に係る発明により、信号電極と接地電極のうち、少なくとも一方にはＴｉとＩｎの複合酸化物からなる赤外透明導電膜を用いるため、光制御素子の使用波長が１２００ｎｍを超えても光の吸収が生じず、バッファ層が不要もしくは厚みを低減できることから、挿入損失の増大なしに、低駆動電圧デバイスが提供できる。さらに、赤外透明電極膜は、金属電極に比べ光の吸収が極めて小さいことから、従来よりも光導波路の近傍に変調電極を配置できる。すなわち、電界がより効果的に光導波路へ印加される相乗効果により、さらなる低駆動電圧の光制御素子を提供することが可能となる。
【００２２】
請求項２に係る発明により、信号電極と接地電極の少なくとも一方が赤外透明導電膜と金属膜とからなる２層以上の構造を有しているため、電極自体の抵抗値を、赤外透明導電膜のみの場合よりも小さくでき、高周波領域においても高速動作を可能とする光制御素子を提供することが可能となる。
【００２３】
請求項３に係る発明により、信号電極及び接地電極が共に、赤外透明導電膜と金属膜とから構成されているため、該信号電極の金属膜と該接地電極の金属膜との最小間隔を１５μｍ以下とすることも可能となり、より一層の低駆動電圧の光制御素子を提供することが可能となる。
【００２４】
請求項４に係る発明により、光導波路がリッジ型光導波路からなるため、光の閉じ込めの大きな導波路を利用でき、従来と比較して導波路間隔の縮小が図れる効果とともに、赤外透明導電膜が金属膜よりも導波路に近接して配置できる相乗効果から、さらなる低駆動電圧型の光制御素子を提供することが可能となる。また、赤外透明導電膜であれば、光波の吸収なしにリッジ型導波路の側面を含む領域において電極を形成することできるため、さらなる低駆動電圧化への効果がある。
【００２５】
請求項５に係る発明により、結晶基板の厚みが１０μｍ以下であるため、設計の自由度が広まることから、例えば、赤外透明導電膜を従来よりも導波路に近接配置した場合においても、インピーダンスや速度整合条件を満たす構造が得られるなど、信号電極と接地電極の配置上の制約が小さくなるとともに、基板の有効利用が可能になるため、より効率的に低駆動電圧型の光制御素子を提供することが可能となる。
【００２６】
請求項６に係る発明により、信号電極が形成された結晶基板の面と異なる面に、赤外透明導電膜を有する接地電極が形成されているため、基板の有効利用が可能になるとともに、作製再現性の向上を図ることが可能となる。しかも、結晶基板の厚みが１０μｍ以下の場合には、結晶基板を挟んで配置された信号電極及び接地電極により、光導波路に電界をより効果的に印加することが可能となるため、より低駆動電圧型の光制御素子を提供することが可能となる。
【００２７】
請求項７に係る発明により、光導波路が分岐又は合波する２つの分岐導波路を有し、分岐導波路に変調電極が電界を印加させる領域における該結晶基板の自発分極の向きが、各分岐導波路毎に異なるため、外部電気デバイスを用いることなく容易に差動駆動が可能となり、より低駆動電圧での動作が可能な光制御素子を提供することが可能となる。
【００２８】
請求項８に係る発明により、赤外透明導電膜と結晶基板との間に、１μｍ以下の厚みを有するバッファ層が形成されているため、低駆動電圧を損なうことなく、光波の吸収をより厳密に抑制し、かつ、速度整合条件を緩和することが可能となる。
【００２９】
請求項９に係る発明により、赤外透明導電膜はＩｎ酸化物を母体とし、Ｔｉ酸化物が０．３から１．５ｗｔ％の範囲であるため、キャリア濃度が適当であり高透過率かつ低体積抵抗値を両立した赤外透明導電膜を形成でき、挿入損失が抑制され、かつ低駆動電圧で動作可能な光制御素子を提供することが可能となる。
【００３０】
請求項１０に係る発明により、赤外透明導電性膜はスパッタリング法により作製された後、抵抗値と透過率を調整するための熱処理工程を経るため、原材料と成膜試料の組成ずれが少なく、プロセスマージンを広く取ることが出来る。また、熱処理により透過率と体積抵抗値を後工程において調整できることから、歩留まりよく低駆動電圧型の光制御素子を提供することが可能となる。
【００３１】
請求項１１に係る発明により、光制御素子は光通信波長帯よりも波長の長い領域にて使用されるため、光通信波長デバイスとしては特に挿入損失の小さい光制御素子を提供することが可能となる。
【発明を実施するための最良の形態】
【００３２】
以下、本発明を好適例を用いて詳細に説明する。
本発明は、図１乃至８に示すように、電気光学効果を有する結晶基板（１，１’）と、該基板に形成された光導波路（２，２’）と、該光導波路を通過する光を変調するための変調電極とを有する光制御素子において、該変調電極を構成する信号電極３と接地電極（４，５）のうち、少なくとも一方にはＴｉとＩｎの複合酸化物からなる赤外透明導電膜１２が用いられることを特徴とする。
【００３３】
電気光学効果を有する結晶性基板としては、例えば、ニオブ酸リチウム、タンタル酸リチウム、ＰＬＺＴ（ジルコン酸チタン酸鉛ランタン）、及び石英系の材料及びこれらの組み合わせが利用可能である。特に、電気光学効果の高いニオブ酸リチウム（ＬＮ）やタンタル酸リチウム（ＬＴ）結晶が好適に利用される。また、結晶性基板として、Ｘカット型の基板を使用した場合には、結晶基板の表面に平行な方向に対して光導波路を挟むように変調電極が配置され、Ｚカット型の場合にはバッファ層を介して、光導波路の直上に変調電極が配置されることが一般的である。ただし、Ｚカット型で、分極反転を利用した構造の場合には、例えば、マッハツェンダー型の光導波路の中央に信号電極を配することでプッシュプル動作が可能となる。この場合は必ずしもバッファ層を必要としない。
【００３４】
変調電極は、信号電極、接地電極又はＤＣ電極など光制御素子を駆動するために、結晶性基板上に形成される種々の電極を含むものである。赤外透明導電膜を変調電極として形成するには、フォトリソグラフィー法により電極パターンを形成しリフトオフ法によって形成する方法や、所定の電極パターンが残るようにマスク材を形成し、ドライエッチング、あるいはウエットエッチングにて形成する方法などことが可能である
【００３５】
赤外透明導電膜としては、ＩｎとＴｉの複合酸化物膜を用いる。これは波長１２００ｎｍ以上の領域においても高透過率を示すためである。通信波長帯用の光制御素子、例えば１５５０ｎｍにおいて使用される光制御素子の場合には、赤外透明導電膜の１５５０ｎｍにおける透過率が８０％以上であることが望ましく、さらには９５％以上の透過率がより好ましい。体積抵抗値は小さいほど好ましく、ＩｎとＴｉの複合酸化物膜の場合にはその値は１×１０−４Ωｃｍ程度が期待できる。ただし、これら光制御素子を低周波数領域（おおむね１ＧＨｚ以下）にて使用する場合や、赤外透明導電膜を接地電極として使用する場合には体積抵抗値の制限は小さく、接地電極としては５×１０１Ωｃｍ程度でも十分である。
【００３６】
赤外透明導電膜は、その作製条件によりその物性値が大きく異なる。表１には作製時に供給した酸素分圧の違いによる、透過率と体積抵抗値を示した。表１における赤外透明導電膜の共通作製条件はＤＣパワー３００Ｗ、スパッタガスＡｒ＋Ｏ２であり、膜厚は２００ｎｍに設定した。
透過率は分光光度計Ｕ４０００（日立製作所製）を用いて測定した。表中には試験光が１５５０ｎｍの場合の値を記した。
体積抵抗値は抵抗測定器（ダイヤインスツルメンツ製、ＭＣＰ−Ｔ６１０型）による４探針法を用いて測定した。
【００３７】
【表１】
2007272122.tif 000003
【００３８】
表２には、酸素分圧１％で作成後、熱処理上条件の違いによる透過率と体積抵抗値を示した。熱処理は大気中で１時間行なった。
【００３９】
【表２】
2007272122.tif 000004
【００４０】
赤外透明導電性膜は、形成する厚さによってもその物性値が異なる。これは、成膜時の意図しない基板温度上昇の影響によるものと考えられる。しかしながら、この場合でも、後の工程における熱処理条件を最適化することで、所望の物性値を得ることが出来る。
【００４１】
（試験体１）
結晶性基板として、厚み５００μｍのＺカット型ＬＮ基板を用い、Ｔｉ拡散法により光導波路を形成した。次にＤＣマグネトロンスパッタ装置を用いて赤外透明導電膜を０．７μｍ形成した後、カットバック法により波長１５５０ｎｍにおける各偏波での導波損失を求めた。作製した赤外透明導電膜の１５５０ｎｍにおける透過率は、分光光度計Ｕ４０００（日立製作所製）を用いて測定した。体積抵抗値は、抵抗測定器（ダイヤインスツルメンツ製、ＭＣＰ−Ｔ６１０型）による４探針法を用いて測定した。
【００４２】
（試験体２）
評価例１と同様にして作製した試料を、大気中にて２００℃にて１ｈ加熱した以外は、同様に評価した。
（試験体３）
評価例１と同様にして作製した試料を、大気中にて４００℃にて１ｈ加熱した以外は、同様に評価した。
以上の試験体１乃至３の評価結果を、表３に示す。
【００４３】
【表３】
2007272122.tif 000005
【００４４】
以上の赤外透明導電膜の特性結果から、スパッタガスの酸素分圧の調整、導電膜作成後の熱処理上条件の調整などによっても、透過率や体積抵抗値が調整可能であることが容易に理解できる。さらには、ＴＭモードとＴＥモードにおける過剰損失に対しても同様に調整が可能である。
なお、ＩｎとＴｉの複合酸化物膜においては、Ｉｎ酸化物を母体とし、Ｔｉ酸化物が０．３から１．５ｗｔ％の範囲であれば、波長領域が１２００ｎｍ以上の領域において、透過率が８０％以上、かつ、体積抵抗値が５×１０１Ωｃｍよりも小さいものが実現可能であることも確認できている。
【００４５】
次に、赤外透明導電膜を用いた新規の構造を有する光制御素子の例について、説明する。
図１乃至８は全て、光制御素子、特にマッハツェンダー型導波路を有する光変調器の断面図を示している。
図１は、Ｚカット型の結晶基板１を用いた例であり、変調電極を構成する接地電極４に赤外透明導電膜１２を用いた場合（図１（ａ）参照）と、変調電極を構成する信号電極３に赤外透明導電膜１２を用いた場合（図１（ｂ）参照）とを示している。
２はマッハツェンダー型導波路の分岐導波路であり、１１はバッファ層、１０は金属膜を各々示している。
【００４６】
図１の構成により、赤外透明導電膜１２を用いる場合には、バッファ層１１を省略することが可能であり、これにより光導波路に効率的に電界を印加できるため、低駆動電圧の光制御素子を実現することが可能となる。
【００４７】
図２は、Ｘカット型の結晶基板１’を用いた例であり、変調電極を構成する接地電極４に赤外透明導電膜１２を用いた場合（図２（ａ）参照）と、変調電極を構成する信号電極３に赤外透明導電膜１２を用いた場合（図２（ｂ）参照）とを示している。
図２の構成により、赤外透明導電膜１２を用いる場合には、赤外透明導電膜を金属膜より光導波路２に近付けて配置することが可能となり、光導波路に効率的に電界が印加でき、低駆動電圧の光制御素子を実現することが可能となる。
【００４８】
図３は、Ｚカット型の結晶基板１を用いた例であり、変調電極を構成する接地電極４を、赤外透明導電膜１２と金属膜１０との組合せで形成した場合（図３（ａ）参照）と、変調電極を構成する信号電極３を、赤外透明導電膜１２と金属膜１０との組合せで形成した場合（図３（ｂ）参照）とを示している。
図３の場合においても、図１の構成と同様に、赤外透明導電膜１２を用いる場合には、バッファ層１１を省略することが可能であり、これにより光導波路に効率的に電界を印加できるため、低駆動電圧の光制御素子を実現することが可能となる。しかも、赤外透明導電膜に接して金属膜が配置されているため、接地電極（図３（ａ）の場合）又は信号電極（図３（ｂ）の場合）の電気抵抗値を下げ、高周波領域におけるより高速な動作を可能とする光制御素子を提供することができる。
【００４９】
図４は、Ｘカット型の結晶基板１’を用いた例であり、変調電極を構成する接地電極４を、赤外透明導電膜１２と金属膜１０との組合せで形成した場合（図４（ａ）参照）と、変調電極を構成する信号電極３を、赤外透明導電膜１２と金属膜１０との組合せで形成した場合（図４（ｂ）参照）とを示している。
図４の場合においても、図２の構成と同様に、赤外透明導電膜を金属膜より光導波路２に近付けて配置することが可能となり、光導波路に効率的に電界が印加でき、低駆動電圧の光制御素子を実現することが可能となる。しかも、赤外透明導電膜に接して金属膜が配置されているため、接地電極（図４（ａ）の場合）又は信号電極（図４（ｂ）の場合）の電気抵抗値を下げ、高周波領域におけるより高速な動作を可能とする光制御素子を提供することができる。
【００５０】
図５は、Ｘカット型の結晶基板１’を用いた例であり、変調電極を構成する接地電極４と信号電極３とを共に、赤外透明導電膜１２と金属膜１０との組合せで形成した場合を示している。
図５の場合には、赤外透明導電膜を金属膜より光導波路２に近付けて配置することが可能となり、光導波路に効率的に電界が印加でき、低駆動電圧の光制御素子を実現することが可能となる。特に、各電極の金属膜の間隔Ｗは、１５μｍ以下、さらには１０μｍ以下になるまで、金属膜間隔を狭めることが可能であり、従来の赤外透明導電膜を用いない場合（通常、金属膜間隔は２０μｍ程度が限界である。）と比較し、間隔が約半分程度となり、より低駆動電圧で光制御素子を動作させることが可能となる。
なお、赤外透明導電膜に接して金属膜が配置されているため、各電極の電気抵抗値も下がることは、言うまでもない。
【００５１】
図６は、リッジ型光導波路２’を有する光制御素子の例を示す。
図６（ａ）は、Ｚカット型の結晶基板１を用いた例であり、変調電極を構成する接地電極４と信号電極３とを共に、赤外透明導電膜１２と金属膜１０との組合せで形成した場合を示している。図６（ｂ）は、同様に、Ｘカット型の結晶基板１’を用いた例である。
【００５２】
リッジ型光導波路を用いた場合には、光の閉じ込めの大きな導波路を利用でき、従来と比較して導波路間隔の縮小が図れる効果とともに、赤外透明導電膜１２が金属膜１０よりも導波路２’に近接して配置できる相乗効果から、さらなる低駆動電圧型の光制御素子を提供することが可能となる。また、赤外透明導電膜であれば、光波の吸収なしにリッジ型光導波路２’の側面を含む領域において電極を形成することもできるため（不図示）、さらなる低駆動電圧化への効果がある。
なお、図６（ａ）における右側の接地電極４（赤外透明導電膜１２）は、右側のリッジ型光導波路２’を形成する右側の溝を跨ぐように構成されているが、該溝に沿って赤外透明導電膜１２を配置することも可能である。また、図６（ｂ）における赤外透明導電膜１２は、リッジ型光導波路２’の側面に接するように配置するすることも可能である。
【００５３】
図７は、結晶基板の厚みが１０μｍ以下の場合の例を示す。なお、光導波路にはリッジ型光導波路２’を用いた例を示している。
図７（ａ）は、Ｚカット型の結晶基板１を用いた例であり、基板１の上側に配置される変調電極は、赤外透明導電膜１２と金属膜１０との組合せで構成されている。また、図７（ｂ）は、同様に、Ｘカット型の結晶基板１’を用いた例である。
【００５４】
結晶基板の厚みが薄い場合には、赤外透明導電膜を使用することにより、基板の下側にも接地電極などの変調電極を形成することが可能である。図７（ａ）においては、Ｚカット型の結晶基板であるため、図面の縦方向の電界を生じるように、光導波路２’の下側に、接地電極となる裏面電極５を、赤外透明導電膜１２で形成している。
図７（ｂ）においては、Ｘカット型の結晶基板であるため、図面の横方向の電界を生じるように、光導波路２’の横方向側に、接地電極となる裏面電極５を、赤外透明導電膜１２で形成している。
【００５５】
図７のような接地電極となる裏面電極５を用いる場合には、例えば、基板の上側の接地電極を不要にすることも可能であり、光制御素子をよりコンパクトなものに構成でき、基板の有効利用が可能になる。さらに、電極の配置が３次元となるため、光導波路に電界をより効率的に印加する電極の形状・配置が可能となり、光制御素子の作製再現性の向上を図ることも可能となる。
【００５６】
図８は、分極反転を用いた例を示す。
図８はＺカット型の結晶基板１を用いたものであり、基板１の上側に配置される変調電極は、赤外透明導電膜１２と金属膜１０との組合せで構成されている。結晶基板１の内部では、矢印Ａ及びＢで示したように、結晶内の自発分極の方向が境界線Ｃを境に、図面の左右で異なっている。
【００５７】
２がマッハツェンダー型光導波路などの分岐導波路である場合には、各分岐導波路２を含む結晶基板１内の自発分極の向きが、各分岐導波路毎に異なっているため、図８のように、２つの分岐導波路に共通の電極（信号電極３）で電界を印加すると、各分岐導波路に発生する電気光学効果は互いに逆向きとなる。これは、各分岐導波路に独立した電極を用意し、外部電気デバイスを用いて差動駆動を行うことと同じである。したがって、図８の構成により、容易に差動駆動が実現でき、より低駆動電圧での動作が可能な光制御素子を提供することが可能となる。
なお、図８（ｂ）は、さらに、結晶基板の厚みが１０μｍ以下の場合の例を示したものであり、上記効果に加え、図７の例と同様の効果も併せて有している。
【実施例】
【００５８】
（実施例１）
結晶性基板として、厚み５００μｍのＸカット型ＬＮ基板を用い、Ｔｉ拡散法により光導波路を形成した。次に、該基板上にフォトリソグラフィー工程を経て、接地電極パターンが開口したフォトレジストマスクを形成し、ＤＣマグネトロンスパッタ装置を用いて赤外透明導電膜を約１μｍ形成した後、有機溶剤中へ浸漬するリフトオフ法にてパターン形成を行なった。
赤外透明導電膜はＤＣパワー３００Ｗ、酸素分圧１％の条件で行なった。
赤外透明膜を形成後、大気中にて１８０℃、１時間の熱処理を実施した。その後、レジストパターンをガイドとして電解メッキにより、高さ２０μｍのＡｕ電極を信号電極として形成した。信号電極と接地電極の間隔は従来よりも５μｍ狭めたが、作製した光制御素子の挿入損失の増大は０．３ｄＢ以下であり、駆動電圧は従来のものと比較して２０％低減した。
【００５９】
（実施例２）
結晶性基板として、厚み５００μｍのＺカット型ＬＮ基板を用い、基板の一方の面に下部接地電極となる赤外透明導電膜を約１μｍ形成した。赤外透明導電膜の形成はＤＣパワー３００Ｗ、酸素分圧１％のリアクティブスパッタ法で行ない、大気中にて１８０℃、１時間の熱処理を実施した。
次に、新たなＺカットＬＮ基板に、前記赤外透明導電膜付基板を、赤外透明導電膜を形成した面に接着剤塗布して互いを貼りあわせた。研磨用ジグに該基板を貼り付け固定後、前記赤外透明導電膜付基板の一方の面を、ラップ盤研磨機（キャリア：ガラス繊維入エポキシ樹脂  ラップ剤：ＧＣ＃１２００  ２０ｗｔ％ａｑ）にて、速度３５ｍｉｎ−１、ラップ圧１２．７５〜９．８１ｋＰａの条件下において、基板の厚さがおよそ５０μｍとなるまで粗研磨する。この後、パット材質に不織布、加工液にはコロイダルシリカを用いたメカノケミカルポリッシング（ＣＭＰ）により設定厚まで精密鏡面研磨を行った。基板の設定厚は４μｍとした。
【００６０】
該基板上にはマッハツェンダー型干渉系を有するリッジ型光導波路を形成した。形成にはフォトレジストをマスク材として使用したドライエッチング法を用いた。エッチング深さは２μｍとした。該リッジ型導波路上には赤外透明導電膜を０．５μｍ形成しさらに、電界メッキ法により変調電極を形成した。
【００６１】
（比較例１）
前記下部接地電極として形成した赤外透明導電膜の代わりに、ＳｉＯ２バッファ層０．５μｍとＡｕ電極１μｍを形成、また、前記リッジ型導波路上に形成した赤外透明導電膜の代わりにＳｉＯ２バッファ層０．５μｍを形成する以外は、実施例２と同様にして光制御素子を作成した。
【００６２】
実施例２及び比較例１における光制御素子の駆動電圧の比較を行なったところ、比較例１ではＶπＬ＝６．１Ｖｃｍであるのに対し、実施例２ではＶπＬ＝３．７Ｖｃｍと大幅な低駆動電圧化が図られた。
【産業上の利用可能性】
【００６３】
本発明に係る光制御素子によれば、ＩｎとＴｉの複合酸化物膜からなる赤外透明導電膜を用いることで、光波の挿入損失の増大を招くことなしに、駆動電圧の大幅な低減が図れ、新たな光制御素子構造を提案することが可能となる。さらに、本発明により、情報網の整備に伴い増大している光制御素子の消費電力を、大幅に低減することが可能となる。
【図面の簡単な説明】
【００６４】
【図１】Ｚカット型基板で、変調電極の一部に赤外透明導電膜を用いた光制御素子の例を示す図である。
【図２】Ｘカット型基板で、変調電極の一部に赤外透明導電膜を用いた光制御素子の例を示す図である。
【図３】Ｚカット型基板で、変調電極の一部に赤外透明導電膜と金属膜との組合せを用いた光制御素子の例を示す図である。
【図４】Ｘカット型基板で、変調電極の一部に赤外透明導電膜と金属膜との組合せを用いた光制御素子の例を示す図である。
【図５】Ｘカット型基板で、変調電極の全てに赤外透明導電膜と金属膜との組合せを用いた光制御素子の例を示す図である。
【図６】リッジ型光導波路を用いた光制御素子の例を示す図である。
【図７】結晶基板に薄板を用いた光制御素子の例を示す図である。
【図８】結晶基板に分極反転を用いた光制御素子の例を示す図である。
【符号の説明】
【００６５】
１  Ｚカット型結晶基板
１’  Ｘカット型結晶基板
２  光導波路
２’  リッジ型光導波路
３  信号電極
４  接地電極
５  裏面電極
１０  金属膜
１１  バッファ層
１２  赤外透明導電膜
【図１】
2007272122.tif 000006
【図２】
2007272122.tif 000007
【図３】
2007272122.tif 000008
【図４】
2007272122.tif 000009
【図５】
2007272122.tif 000010
【図６】
2007272122.tif 000011
【図７】
2007272122.tif 000012
【図８】
2007272122.tif 000013